ГЛАЗУРЬ
GLASING

Изобретение составов глазурей, которые могут быть использованы для нанесения на керамические изделия декоративно-художественного назначения.
Известна глазурь (бариевая), содержащая, мас.%: полевой шпат 22; кварцевый песок 10; сурик свинцовый 51; каолин 5; барий углекислый 12 [1]. Такая глазурь не является экологически безопасной, поскольку содержит токсичные компоненты (сурик свинцовый и барий углекислый).
Задача изобретения состоит в получении экологически безопасной глазури.
Технический результат достигается тем, что глазурь, включающая полевой шпат, кварцевый песок, каолин, дополнительно содержит барит и соду кальцинированную при следующем соотношении компонентов, мас.%: полевой шпат 20-24, кварцевый песок 20-24; кварцевый песок 20-24; каолин 3-5; барит 48-51; сода кальцинированная 2-3.
Глазурь получают следующим образом.
Подготавливают и дозируют компоненты, например, согласно выбранному из таблицы составу.
Таблица
Компоненты
Содержание, мас.% в составах
1
2
Полевой шпат
20
24
Кварцевый песок
24
20
Каолин
3
5
Барит
51
48
Сода кальцинированная
2
3
Компоненты подвергают помолу до полного прохождения через сетку 008 и подготавливают глазурную суспензию с влажностью 45-55%.Суспензию наносят в виде тонкого слоя на поверхность отформованных и высушенных керамических изделий и обжигают в интервале температур 1050-1150°С.
Глазурь экологически безопасна.
Источник информации
1. Акунова Л.Ф., Крапивин В.А. Технология производства и декорирования художественных керамических изделий. - М.: Высшая школа, 1984.